(57)【特許請求の範囲】
【請求項１】
フェノール性水酸基含有単量体単位０．１〜１０質量％を含有するアクリルゴム（ａ）と、液状ふっ素ゴム（ｂ）と、珪酸カルシウム（ｃ）とを含有し、
前記液状ふっ素ゴム（ｂ）の含有量が、前記アクリルゴム（ａ）１００質量部に対して、０．４〜５０質量部であり、
前記珪酸カルシウム（ｃ）の含有量が、前記アクリルゴム（ａ）１００質量部に対して、０．５〜２０質量部である架橋性アクリルゴム組成物。
【請求項２】
アクリルゴム（ａ）を構成する全単量体単位中における（メタ）アクリル酸エステル単量体単位の含有量が、６０〜９９．９質量％である請求項１に記載の架橋性アクリルゴム組成物。
【請求項３】
さらに、老化防止剤として、下記一般式（１）で示す化合物を含有する請求項１または２に記載の架橋性アクリルゴム組成物。
【化４】
0006565682.tif 000007
（上記一般式（１）中、Ｙは−ＳＯ２−を表す。ＲａおよびＲｂはそれぞれ独立して、炭素数１〜３０の炭化水素基を表す。ＺａおよびＺｂはそれぞれ独立して、化学的な単結合または−ＳＯ２−を表す。ｎおよびｍはそれぞれ独立して、０または１であり、ｎおよびｍの少なくとも一方は１である。）
【請求項４】
さらに補強材として、シリカを含有する請求項１〜３のいずれかに記載の架橋性アクリルゴム組成物。
【請求項５】
さらに補強材として、カーボンブラックを含有する請求項１〜３のいずれかに記載の架橋性アクリルゴム組成物。
【請求項６】
さらに、架橋促進剤を含有する請求項１〜５のいずれかに記載の架橋性アクリルゴム組成物。
【請求項７】
請求項１〜６のいずれかに記載の架橋性アクリルゴム組成物を架橋してなるゴム架橋物。
【請求項８】
ホースである請求項７に記載のゴム架橋物。
【発明の詳細な説明】
【技術分野】
【０００１】
本発明は、架橋性アクリルゴム組成物に関し、さらに詳細には、耐熱性に優れるゴム架橋物を与える、貯蔵安定性に優れた架橋性アクリルゴム組成物及びゴム架橋物に関する。
【背景技術】
【０００２】
アクリルゴムは、耐熱性、耐油性、耐候性などに優れたゴム材料である。このため、ガスケット、ホース、Ｏ−リング、シールなどの自動車用ゴム部品に広範に用いられている。最近では自動車の高級化、高性能化により、耐熱性、耐油性、長寿命性等、ゴム材料に対する要求は増加しており、耐熱性、耐油性、長寿命性等の性能がさらに優れた架橋性アクリルゴム組成物が開発されている。【０００３】
例えば、（ａ１）架橋性基含有単量体０．１〜１０質量％を共重合して得られるアクリルゴム１００質量部に対して、（ａ２）液状ふっ素ゴムを０．４〜５０．０質量部含有する架橋性アクリルゴム組成物が提案されている（特許文献１）。特許文献１においては、架橋性基含有単量体として、フェノール性水酸基を含有する単量体を共重合したアクリルゴムに、液状ふっ素ゴムを配合した架橋性アクリルゴム組成物が、耐熱性に優れたゴム架橋物を与えることが開示されている。
しかしながら、特許文献１に具体的に開示された架橋性アクリルゴム組成物は、未架橋の状態での貯蔵安定性に劣り、そのため、架橋性アクリルゴム組成物の調製後に所定時間放置した後に、放置後の架橋性アクリルゴム組成物を押出成形してホース状の成形物を得ようとすると、成形物表面がきれいな押出成形物（表面に凹凸がなく表面形状が整った押出成形物）が得られないことが判明した。
【先行技術文献】
【特許文献】
【０００４】
【特許文献１】国際公開ＷＯ２０１３／１５３６４９号パンフレット
【発明の概要】
【発明が解決しようとする課題】
【０００５】
上述のような従来技術の欠点に鑑み、本発明は、耐熱性に優れるゴム架橋物を与える、貯蔵安定性に優れた架橋性アクリルゴム組成物およびゴム架橋物を提供することを課題とする。
【課題を解決するための手段】
【０００６】
本発明者が鋭意検討した結果、受酸剤として珪酸カルシウムを用いると、貯蔵安定性に優れ、耐熱性に優れるゴム架橋物を与える架橋性アクリルゴム組成物が得られることを見出し、本発明を完成するに至った。【０００７】
かくして、本発明によれば、以下の発明が提供される。
（１）  フェノール性水酸基含有単量体単位０．１〜１０質量％を含有するアクリルゴム（ａ）と、液状ふっ素ゴム（ｂ）と、珪酸カルシウム（ｃ）とを含有し、前記液状ふっ素ゴム（ｂ）の含有量が、前記アクリルゴム（ａ）１００質量部に対して、０．４〜５０質量部である架橋性アクリルゴム組成物。
（２）  前記アクリルゴム（ａ）が、（メタ）アクリル酸エステル単量体単位を主成分として含有する（１）に記載の架橋性アクリルゴム組成物。
（３）  （メタ）アクリル酸エステル単量体単位の含有量が、６０〜９９．９質量％である（２）に記載の架橋性アクリルゴム組成物。
（４）  珪酸カルシウム（ｃ）の含有量が、前記アクリルゴム（ａ）１００質量部に対して、０．５〜２０質量部である（１）または（２）に記載の架橋性アクリルゴム組成物。
（５）  さらに、老化防止剤として、下記一般式（１）で示す化合物を含有する（１）〜（４）のいずれかに記載の架橋性アクリルゴム組成物。
【化１】
0006565682.tif 000002
（上記一般式（１）中、Ｙは−ＳＯ２−を表す。ＲａおよびＲｂはそれぞれ独立して、炭素数１〜３０の炭化水素基を表す。ＺａおよびＺｂはそれぞれ独立して、化学的な単結合または−ＳＯ２−を表す。ｎおよびｍはそれぞれ独立して、０または１であり、ｎおよびｍの少なくとも一方は１である。）
（６）  さらに補強材として、シリカを含有する（１）〜（５）のいずれかに記載の架橋性アクリルゴム組成物。
（７）  さらに補強材として、カーボンブラックを含有する（１）〜（５）のいずれかに記載の架橋性アクリルゴム組成物。【０００８】
（８）  さらに、架橋促進剤を含有する（１）〜（７）のいずれかに記載の架橋性アクリルゴム組成物。
（９）  （１）〜（８）のいずれかに記載の架橋性アクリルゴム組成物を架橋してなるゴム架橋物。
（１０）  ホースである（９）記載のゴム架橋物。
【発明の効果】
【０００９】
本発明によれば、耐熱性に優れるゴム架橋物を与える、貯蔵安定性に優れた架橋性アクリルゴム組成物およびゴム架橋物が提供される。
【発明を実施するための形態】
【００１０】
本発明の架橋性アクリルゴム組成物は、フェノール性水酸基含有単量体単位０．１〜１０質量％を含有するアクリルゴム（ａ）と、液状ふっ素ゴム（ｂ）と、珪酸カルシウム（ｃ）とを含有し、前記液状ふっ素ゴム（ｂ）の含有量が、前記アクリルゴム（ａ）１００質量部に対して、０．４〜５０質量部である。
【００１１】
（アクリルゴム（ａ））
本発明で用いるアクリルゴム（ａ）は、フェノール性水酸基含有単量体単位０．１〜１０質量％を含有するアクリルゴムであり、（メタ）アクリル酸エステル単量体単位を主成分として含有するものが好ましい。
なお、本明細書中で、「（メタ）アクリル酸エステル単量体単位」とは、「メタクリル酸エステル単量体単位」と「アクリル酸エステル単量体単位」の両方を意味し、以下も同様である。
使用できる（メタ）アクリル酸エステル単量体としては、特に制限はされないが、（メタ）アクリル酸アルキルエステル単量体や（メタ）アクリル酸アルコキシアルキルエステル単量体が挙げられる。
【００１２】
（メタ）アクリル酸アルキルエステル単量体としては、耐油性を向上する観点から、例えば、炭素数１〜８のアルキル基を有する（メタ）アクリル酸アルキルエステル単量体、好ましくは炭素数２〜４のアルキル基を有する（メタ）アクリル酸アルキルエステル単量体が挙げられる。
炭素数１〜８のアルキル基を有する（メタ）アクリル酸アルキルエステル単量体の具体例としては、例えば（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸２−エチルヘキシル、（メタ）アクリル酸オクチルなどが挙げられる。これらの（メタ）アクリル酸アルキルエステル単量体は、単独でもよく、二種以上を併用してもよい。これらの（メタ）アクリル酸アルキルエステルのうち、（メタ）アクリル酸エチル、（メタ）アクリル酸ｎ−ブチルが、耐熱性、耐油性および耐寒性のバランスの良さから、特に好ましく用いられる。
【００１３】
（メタ）アクリル酸アルコキシアルキルエステル単量体としては、耐油性を向上する観点から、例えば、炭素数１〜４のアルコキシ基および炭素数１〜４のアルキレン基を有する（メタ）アクリル酸アルコキシアルキルエステル単量体が挙げられる。
炭素数１〜４のアルコキシ基および炭素数１〜４のアルキレン基を有する（メタ）アクリル酸アルコキシアルキルエステル単量体としては、（メタ）アクリル酸２−メトキシエチル、（メタ）アクリル酸２−エトキシエチル、（メタ）アクリル酸２−ブトキシエチル、（メタ）アクリル酸２−メトキシプロピルなどが挙げられる。これらの（メタ）アクリル酸アルコキシアルキルエステル単量体は、単独でもよく、二種以上を併用してもよい。これらの（メタ）アクリル酸アルコキシアルキルエステル単量体のうち、（メタ）アクリル酸２−メトキシエチル、（メタ）アクリル酸２−ブトキシエチルが、耐熱性、耐油性および耐寒性のバランスの良さから、特に好ましく用いられる。  
【００１４】
アクリルゴム（ａ）を構成する全単量体単位中における（メタ）アクリル酸エステル単量体単位の含有量は、好ましくは６０〜９９．９質量％、より好ましくは９２〜９９．７質量％、特に好ましくは９５〜９９．５質量％である。（メタ）アクリル酸エステル単量体単位の含有量が上記範囲にあれば、ゴム弾性が良好であり、かつ十分な架橋密度を有するゴム架橋物が得られる。
【００１５】
本発明で用いるアクリルゴム（ａ）は、フェノール性水酸基含有単量体単位を０．１〜１０質量％含有する。アクリルゴム（ａ）中のフェノール性水酸基は、架橋性基として機能し、液状ふっ素ゴム（ｂ）とともに架橋構造を形成する。従って、液状ふっ素ゴム（ｂ）は、本発明の架橋性アクリルゴム組成物において、架橋剤としての機能を有する。
【００１６】
フェノール性水酸基含有単量体としては、フェノール性水酸基を含有し、（メタ）アクリル酸エステル単量体と共重合可能な単量体であれば、特に限定されない。具体的には、ｏ，ｍ，ｐ−ヒドロキシスチレン、α−メチル−ｏ−ヒドロキシスチレン、ｏ−カビコール、ｐ，ｍ−ヒドロキシ安息香酸ビニル、４−ヒドロキシベンジル（メタ）アクリレート、サリチル酸ビニル、ｐ−ヒドロキシベンゾイロキシ酢酸ビニル、オイゲノール、イソオイゲノール、ｐ−イソプロペニルフェノール、ｏ，ｍ，ｐ−アリルフェノール、４−ヒドロキシフェニル（メタ）アクリレート、２，２−（ｏ，ｍ，ｐ−ヒドロキシフェニル−４−ビニルアセチル）プロパンなどが挙げられる。これらのフェノール性水酸基含有単量体は、単独で使用してもよく、２種以上を併用してもよい。
【００１７】
アクリルゴム（ａ）を構成する全単量体単位中におけるフェノール性水酸基含有単量体単位の含有量は、０．１〜１０質量％、好ましくは０．３〜８質量％、さらに好ましくは０．５〜５質量％である。この含有量が少ないと、要求されるゴム弾性が得られなくなり、逆に多いと、ゴム架橋物として適度なゴム弾性が得られなくなる。
【００１８】
本発明で用いるアクリルゴム（ａ）は、本発明の効果を本質的に損なわない範囲で、フェノール性水酸基含有単量体単位および（メタ）アクリル酸エステル単量体単位以外の単量体単位を含有していてもよい。このような単量体単位を形成する単量体としては、フェノール性水酸基含有単量体および（メタ）アクリル酸エステル単量体と共重合可能な他の単量体を用いることができる。具体的には、アクリル酸、メタクリル酸、イタコン酸、フマル酸、マレイン酸などの不飽和カルボン酸；イタコン酸、フマル酸、マレイン酸などの不飽和多価カルボン酸と低級アルコールとの完全又は部分エステル化物：スチレン、ビニルトルエン、ビニルピリジン、α−メチルスチレン、クロロメチルスチレン、エチレン、プロピレン、アクリロニトリル、メタクリロニトリル、アクリルアミド、Ｎ−メチロールアクリルアミド、２−クロロエチルビニルエーテル、モノクロロ酢酸ビニル、アリルクロライド、酢酸ビニル、塩化ビニルなどが挙げられる。これらの他の単量体は、単独で使用してもよく、２種以上を併用してもよい。 
【００１９】
フェノール性水酸基含有単量体単位および（メタ）アクリル酸エステル単量体単位以外の単量体単位の含有割合は、アクリルゴム（ａ）を構成する全単量体単位中、好ましくは３０質量％以下、より好ましくは７．７質量％以下、特に好ましくは４．５質量％以下である。
【００２０】
本発明で用いるアクリルゴム（ａ）の製造方法は、特に制限はされず、公知の方法で製造することができる。例えば、乳化重合法により、所望の単量体組成の単量体混合物を重合し、得られた重合体ラテックスと、塩析剤としての食塩とを混合して、重合体分を凝析させ、ゴムクラムを得る。その後、得られたゴムクラムを、水洗、乾燥して、アクリルゴム（ａ）を得ることができる。
【００２１】
本発明で用いるアクリルゴム（ａ）のムーニー粘度（ＭＬ１＋４，１００℃）は、通常、１０〜７０、好ましくは２０〜５０である。このムーニー粘度は、重合時に用いる分子量調整剤や重合開始剤の種類や使用量を選択したり、重合温度を選択することにより、調節が可能である。
【００２２】
（液状ふっ素ゴム（ｂ））
本発明で用いる液状ふっ素ゴム（ｂ）は、常温（２０℃）で液体状のふっ素ゴムであれば、特に限定されない。例えば、ビニリデンフルオライド／ヘキサンフルオロプロピレン共重合体、フッ化ビニリデン−ヘキサフルオロペンテン−テトラフルオロエチレン３元共重合体、パーフルオロプロペンオキサイド重合体、テトラフルオロエチレン−プロピレン−フッ化ビニリデン共重合体などが挙げられる。これらの液状ふっ素ゴム（ｂ）として、バイトン（登録商標）ＬＭ（デュポン社製）、ダイエル（登録商標）Ｇ１０１（ダイキン工業（株）製）、ダイニオンＦＣ２２１０（スリーエム社製）などの市販品を使用することもできる。
【００２３】
液状ふっ素ゴム（ｂ）の粘度は、特には限定されないが、混練性、流動性、架橋反応性が良好で、成形性にも優れるという点から、１０５℃における粘度が、５００〜３０，０００ｃｐｓ、好ましくは５５０〜２５，０００ｃｐｓであるとよい。
【００２４】
液状ふっ素ゴム（ｂ）の配合量は、アクリルゴム（ａ）１００質量部に対して、液状ふっ素ゴム（ｂ）が０．４〜５０質量部、好ましくは０．５〜２０質量部、より好ましくは１〜１０質量部、特に好ましくは１〜５質量部である。液状ふっ素ゴム（ｂ）の配合量が、この範囲であれば、より適切な架橋速度を得ることができる。
【００２５】
（珪酸カルシウム（ｃ））
本発明の架橋性アクリルゴム組成物は、珪酸カルシウム（ｃ）を含有する。珪酸カルシウム（ｃ）は、受酸剤として機能する。
珪酸カルシウム（ｃ）の配合量は、特に限定されないが、アクリルゴム（ａ）１００質量部に対して、好ましくは０．５〜２０質量部、より好ましくは１〜１５質量部、さらに好ましくは２〜１４質量部、特に好ましくは６〜１２質量部である。この量が少な過ぎると、十分な架橋速度が得られず、逆に多すぎると、架橋性アクリルゴム組成物の貯蔵安定性は損なわれないものの、ゴム架橋物の硬度が高くなりすぎる場合がある。
本発明の架橋性アクリルゴム組成物には、本発明の効果を本質的に阻害しない範囲で、通常配合される、酸化マグネシウム、酸化カルシウム、酸化亜鉛、水酸化マグネシウム、水酸化カルシウム、水酸化亜鉛、水酸化アルミニウム、ハイドロタルサイトなどの珪酸カルシウム（ｃ）以外の受酸剤を併用してもよい。しかしながら、架橋性アクリルゴム組成物の貯蔵安定性を損ないやすいので、珪酸カルシウム（ｃ）以外の受酸剤は配合しないことが好ましい。
【００２６】
（架橋促進剤）
本発明の架橋性アクリルゴム組成物には、適切な架橋速度を呈するよう、架橋促進剤を配合することが好ましい。
架橋促進剤としては、第四級アンモニウム塩、第四級ホスホニム塩が挙げられる。
第四級アンモニウム塩としては、例えば、テトラブチルアンモニウムハイドロゲンサルフェート、テトラプロピルアンモニウムハイドライドオキサイド、テトラブチルアンモニウムハイドライドオキサイド、トリメチルフェニルアンモニウムクロライド、ベンジルトリメチルアンモニウムクロライド、ベンジルトリエチルアンモニウムクロライド、ベンジルトリブチルアンモニウムクロライド、テトラメチルアンモニウムクロライド、テトラエチルアンモニウムクロライド、テトラエチルアンモニウムブロマイド、テトラブチルアンモニウムクロライド、テトラブチルアンモニウムブロマイド、ｎ−ドデシルトリメチルアンモニウムクロライド、ｎ−ドデシルトリメチルアンモニウムブロマイド、オクタデシルトリメチルアンモニウムブロマイド、セチルジメチルアンモニウムクロライド、１，６−ジアザ−ビシクロ（５．４．０）ウンデセン−７−セチルピリジウムサルフェート、トリメチルベンジルアンモニウムベンゾエートなどが挙げられる。
第四級ホスホニム塩としては、例えば、トリフェニルベンジルホスホニムクロライド、トリフェニルベンジルホスホニウムブロマイド、トリシクロヘキシルベンジルホスホニウムクロライド、トリシクロヘキシルベンジルホスホニウムブロマイドなどが挙げられる。これらの架橋促進剤は、単独で使用してもよく、２種以上を組み合わせて使用してもよい。 
架橋促進剤の配合量は、アクリルゴム（ａ）１００質量部に対して、通常、０．１〜５質量部、好ましくは０．２〜２質量部である。架橋促進剤の配合量が少な過ぎると、十分な架橋速度が得難くなり、逆に多過ぎると、スコーチ安定性が損なわれる場合がある。
【００２７】
（その他の配合剤）
本発明の架橋性アクリルゴム組成物には、上述したもの以外に、通常のゴム組成物に添加される各種副資材を目的に応じて含有させてもよい。このような副資材としては、補強材、充填剤、老化防止剤、滑剤、可塑剤、安定剤、顔料などが挙げられ、以下に副資材の例を示す。なお、副資材としては、以下に例示したものに限定されるものではない。
【００２８】
補強材としては、カーボンブラックやシリカなどが挙げられ、ゴム架橋物の強度を上げる目的で、補強材を配合することが好ましい。
補強材の配合量は、アクリルゴム（ａ）１００質量部に対して、通常、１０〜１００質量部、好ましくは３０〜６０質量部である。
補強材としてシリカを配合する場合は、ゴム架橋物の強度を向上させるため、さらに、３−グリシドキシプロピルトリメトシキシランなどのシランカップリング剤を配合することが好ましい。シランカップリング剤の配合量は、シリカ１００質量部に対して、通常、１〜１０質量部である。また、シリカを配合する場合、架橋性アクリルゴム組成物の着色の目的で、カーボンブラックを、アクリルゴム（ａ）１００質量部に対して、５質量部以下で配合することができる。
【００２９】
充填材としては、炭酸カルシウム、カオリンクレー、タルク、ケイソウ土などが挙げられる。
老化防止剤としては、ジフェニルアミン誘導体、フェニレンジアミン誘導体などが挙げられる。中でも、ゴム架橋物の耐熱性を向上させる観点からは、老化防止剤として、下記一般式（１）で示す化合物を配合することが好ましい。
【化２】
0006565682.tif 000003
（上記一般式（１）中、Ｙは−ＳＯ２−を表す。ＲａおよびＲｂはそれぞれ独立して、炭素数１〜３０の炭化水素基を表す。ＺａおよびＺｂはそれぞれ独立して、化学的な単結合または−ＳＯ２−を表す。ｎおよびｍはそれぞれ独立して、０または１であり、ｎおよびｍの少なくとも一方は１である。）
【００３０】
ＲａおよびＲｂを構成する炭素数１〜３０の炭化水素基としては、特に限定されないが、例えば、メチル基、エチル基、ｎ−プロピル基、イソプロピル基、ｎ−ブチル基、イソブチル基、ｓｅｃ−ブチル基、ｔ−ブチル基、ｎ−ペンチル基、ｎ−ヘキシル基、ｎ−ヘプチル基、ｎ−オクチル基、ｎ−ノニル基、ｎ−デシル基などの炭素数１〜３０のアルキル基；シクロプロピル基、シクロペンチル基、シクロヘキシル基、シクロヘプチル基、シクロオクチル基などの炭素数３〜３０のシクロアルキル基；フェニル基、ベンジル基、α−メチルベンジル基、α，α−ジメチルベンジル基、４−メチルフェニル基、ビフェニル基、ナフチル基、アントラニル基などの炭素数６〜３０のアリール基；などが挙げられる。
【００３１】
本発明では、ＲａおよびＲｂとしては、それぞれ独立して、直鎖状または分岐状の炭素数２〜２０のアルキル基、または炭素数６〜３０のアリール基であることが好ましく、直鎖状または分岐状の炭素数２〜８のアルキル基、または炭素数６〜１０のアリール基であることがさらに好ましい。
【００３２】
このようなＲａおよびＲｂを構成する炭化水素基の好ましい具体例としては、α−メチルベンジル基、α，α−ジメチルベンジル基、ｔ−ブチル基、フェニル基、または４−メチルフェニル基などが挙げられ、これらの中でも、α，α−ジメチルベンジル基、または４−メチルフェニル基がより好ましく、α，α−ジメチルベンジル基がさらに好ましい。なお、これらは、それぞれ独立したものとすることができる。
【００３３】
また、上記一般式（１）中、ＺａおよびＺｂはそれぞれ独立して、化学的な単結合または−ＳＯ２−であり、化学的な単結合であることが好ましい。
【００３４】
さらに、上記一般式（１）中、ｎおよびｍはそれぞれ独立して、０または１であり、かつ、ｎおよびｍの少なくとも一方は１である。なお、ｎおよびｍは、いずれも１であることが好ましい。
一般式（１）記載の化合物は、国際公開ＷＯ２０１１／０９３４４３パンフレットに記載の方法により合成することができる。
【００３５】
老化防止剤の配合量は、特に限定されないが、アクリルゴム（ａ）１００質量部に対して、通常、０．１〜１０質量部、好ましくは０．５〜５質量部である。
【００３６】
滑剤としては、パラフィン、炭化水素樹脂、脂肪酸、脂肪酸アミド、脂肪酸エステル、脂肪酸アルコールなどが挙げられる。
可塑剤としては、フタル酸誘導体、アジピン酸誘導体、ポリエーテルエステル誘導体などが挙げられる。
安定剤としては、無水フタル酸、安息香酸、Ｎ−（シクロヘキシルチオ）フタルイミド、スルホンアミド誘導体などが挙げられる。
顔料としては、酸化チタン、カーボンブラック、シアニンブルーなどが挙げられる。
【００３７】
本発明の架橋性アクリルゴム組成物の調製方法は、特に限定されず、公知の調製方法を用いることができる。例えば、通常ゴム工業で使用されるオープンロール、インターナルミキサーなどで各配合成分を混練することによって、架橋性アクリルゴム組成物を調製できる。
本発明の架橋性アクリルゴム組成物は、貯蔵安定性に優れる為、架橋性アクリルゴム組成物の調製後に時間が経過しても、押出成形し易く、得られたゴム架橋物は、耐熱性にも優れているので、ホース等の押出成形用に好適に使用できる。
【００３８】
本発明のゴム架橋物は、前記の架橋性アクリルゴム組成物を架橋してなる。
ゴム架橋物の調製方法は、特に限定されず、架橋性アクリルゴム組成物を、押出成形、ホットプレス、射出成形機、スチーム缶などの通常ゴム工業で使用される成形・架橋機械を使用して、成形および架橋操作を行うことにより、ゴム架橋物を得ることができる。
【００３９】
本発明のゴム架橋物は、その特性を活かして、Ｏ−リング、パッキン、ダイアフラム、オイルシール、シャフトシール、ベアリングシール、メカニカルシール、ウェルヘッドシール、電気・電子機器用シール、空気圧機器用シールなどの各種シール；シリンダブロックとシリンダヘッドとの連接部に装着されるシリンダヘッドガスケット、ロッカーカバーとシリンダヘッドとの連接部に装着されるロッカーカバーガスケット、オイルパンとシリンダブロックあるいはトランスミッションケースとの連接部に装着されるオイルパンガスケット、正極、電解質板および負極を備えた単位セルを挟み込む一対のハウジング間に装着される燃料電池セパレーター用ガスケット、ハードディスクドライブのトップカバー用ガスケットなどの各種ガスケット；各種ベルト；燃料ホース、ターボエアーホース、オイルホース、ラジエーターホース、ヒーターホース、ウォーターホース、バキュームブレーキホース、コントロールホース、エアコンホース、ブレーキホース、パワーステアリングホース、エアーホース、マリンホース、ライザー、フローラインなどの各種ホース；ＣＶＪブーツ、プロペラシャフトブーツ、等速ジョイントブーツ、ラックアンドピニオンブーツなどの各種ブーツ；クッション材、ダイナミックダンパ、ゴムカップリング、空気バネ、防振材などの減衰材ゴム部品；などとして好適に用いられ、特に、過酷な高温下で使用されるホースなどの押出成形品用途に、好適に用いられる。
【実施例】
【００４０】
次に、実施例及び比較例を挙げて本発明を具体的に説明するが、これらは本発明を何ら限定するものではない。なお、以下の説明において、特に断りがない限り、「部」は質量部を、「％」は質量％を意味する。【００４１】
実施例および比較例には、以下のものを使用した。
［アクリルゴム］
アクリルゴムとしては、下記の製造方法により得られたものを用いた。
重合反応器に、アニオン性乳化剤であるジオクチルスルホサクシネートナトリウム塩５部を脱イオン水１２５０部に溶解したものに、アクリル酸エチル１４８．２部、アクリル酸ブチル１４８．２部、ｐ−ヒドロキシ安息香酸ビニル３．６部を加え、攪拌して乳化させた。次に、窒素気流下で７０℃まで昇温した後、過硫酸アンモニウムの１０％水溶液１０部を添加して重合を開始させた。重合開始後、重合温度を徐々に８０℃まで上昇させ、さらに８０〜８２℃の範囲で２時間重合反応を継続した。重合転化率はほぼ１００％であった。得られたラテックスと、塩析剤としての食塩（水溶液の状態）とを混合して、クラム状のアクリルゴムを得た。その後、クラム状のアクリルゴムを水洗、乾燥させて、アクリルゴムを得た。
アクリルゴムの組成は、アクリル酸エチル単位：４９．４％、アクリル酸ブチル単位：４９．４％、ｐ−ヒドロキシ安息香酸ビニル単位：１．２％であり、ムーニー粘度（ＭＬ１＋４，１００℃）は、３５であった。        【００４２】
［補強材］
シリカ：ニプシルＥＲ（東ソー・シリカ株式会社）
カーボンブラック：シーストＳＯ（東海カーボン株式会社）
［受酸剤］
受酸剤１（珪酸カルシウム）：ＡＤ８５０Ｈ２００Ｍ（富田製薬株式会社）
受酸剤２（水酸化カルシウム）：カルディック２０００（近江化学工業株式会社）
受酸剤３（酸化マグネシウム）：ＭｇＯ＃１５０（協和化学工業株式会社）
受酸剤４（ハイドロタルサイト）：ＤＨＴ−４Ａ−２（協和化学工業株式会社）
［液状ふっ素ゴム］
ダイエルＧ−１０１（ダイキン工業株式会社）
（常温で粘重な液体であり、１０５℃の粘度は、２５００ｃｐｓであった。）
［架橋促進剤］
テトラブチルアンモニウムハイドロゲンサルフェート：ＴＢＡＨＳ（広栄化学工業株式会社）
［シランカップリング剤］
３−グリシドキシプロピルトリメトシキシラン
［滑剤］
オルガノシリコーン化合物：ストラクトールＷＳ２８０（エスアンドエスジャパン株式会社）【００４３】
［老化防止剤］
老化防止剤１（４，４’−ビス（α，α―ジメチルベンジル）ジフェニルアミン）：ノクラックＣＤ（大内新興化学工業株式会社）
老化防止剤２：下記（２）に示す化合物
【化３】
0006565682.tif 000004
【００４４】
（実施例１）
アクリルゴム１００部、シリカ４０部、受酸剤１（珪酸カルシウム）８部、シランカップリング剤１部、滑剤３部、老化防止剤２（上記（２）に示す化合物）１部、液状ふっ素ゴム１．５部、架橋促進剤０．２５部をオープンロールで混練して、架橋性アクリルゴム組成物を調製した。以下のように、得られた架橋性アクリルゴム組成物の貯蔵安定性とゴム架橋物の物性を測定した。結果を表１に示す。
［架橋性アクリルゴム組成物の貯蔵安定性］
得られた架橋性アクリルゴム組成物を、４０℃、相対湿度９０％の雰囲気下で３日間放置した。その後、ロールに巻きつけて、シート状に取り出した際のシート表面の形状を観察し、下記基準に従って評価した。
〇：シート表面が滑らかである。
×：シート表面に凹凸が生じており、きれいなシート（表面形状が整ったシート）が得られていない。（このようなものは、押出機を用いてホース状に成形した場合、きれいなホース形状（表面に凹凸がなく整ったホース形状）に成形できない。）
［ゴム架橋物の物性］
得られた架橋性アクリルゴム組成物を、ホットプレスを用いて、一次架橋（架橋条件：１８０℃、１５分）した後、二次架橋（架橋条件：１８０℃、４時間）した。
得られたゴム架橋物について、硬さ、引張特性および空気加熱老化性を測定した。なお、硬さは、ＪＩＳ  Ｋ６２５３（２００６  タイプＡ）に準拠し、引張特性は、ＪＩＳＫ６２５１（２００４）に準拠して測定した。また、空気加熱老化性は、ＪＩＳ  Ｋ６２５７（２０１０）に準拠して、１９０℃で、３３６時間の試験条件で加熱老化させ、加熱老化後における引張強度、引張破断伸び、および硬さの測定を行い、測定結果から、初期の引張強度、引張破断伸びに対する変化率、および、初期の硬さに対する変化量を求めることにより評価した。【００４５】
（実施例２〜４及び比較例１〜３）
受酸剤の配合量、受酸剤の種類、老化防止剤の種類と配合量を表１に示すように変更した以外は、実施例１と同様に架橋性アクリルゴム組成物を調製した。それらについて、上記と同様にして架橋性アクリルゴム組成物の貯蔵安定性とゴム架橋物の物性を測定した。結果を表１に示す。
【表１】
0006565682.tif 000005
【００４６】
表１から以下のようなことがわかる。
従来使用されていた受酸剤（水酸化カルシウム、酸化マグネシウム、ハイドロタルサイト）を用いた架橋性アクリルゴム組成物は、貯蔵安定性に劣るのに対して、珪酸カルシウムを受酸剤として用いた本発明の架橋性アクリルゴム組成物（実施例１〜４）は、貯蔵安定性に優れ、ゴム架橋物の耐熱性に優れている。
また、実施例１〜４については、空気熱老化性を、１９０℃で５０４時間経過した後まで測定した。その結果、老化防止剤２（上記（２）に示す化合物）を用いた架橋性アクリルゴム組成物（実施例１〜３）のゴム架橋物は、老化防止剤１（４，４’−ビス（α，α―ジメチルベンジル）ジフェニルアミン）を用いたもの（実施例４）に比較して、耐熱性により優れていた。
さらに、実施例１〜４については、架橋性アクリルゴム組成物の貯蔵安定性を、放置期間を、５日間、７日間まで延長して測定した。実施例２〜４では、５日間経過後に、「×」となったが、実施例１では、７日間経過後でも「〇」であった。【００４７】
（実施例５）
アクリルゴム１００部、カーボンブラック５０部、受酸剤１（珪酸カルシウム）を８部、滑剤３部、老化防止剤２（上記（２）に示す化合物）１部、液状ふっ素ゴム１．５部、架橋促進剤０．２５部をオープンロールで混練して、架橋性アクリルゴム組成物を調製した。実施例１と同様に、架橋性アクリルゴム組成物の貯蔵安定性とゴム架橋物の物性を測定した。結果を表２に示す。【００４８】
（実施例６および比較例５）
受酸剤の配合量、受酸剤の種類、老化防止剤の種類と配合量を表２に示すように変更した以外は、実施例５と同様に架橋性アクリルゴム組成物を調製した。それらについて、実施例１と同様に、架橋性アクリルゴム組成物の貯蔵安定性とゴム架橋物の物性を測定した。結果を表２に示す。
【表２】
0006565682.tif 000006
【００４９】
表２から以下のようなことがわかる。
補強材としてカーボンブラックを用いた場合においても、従来使用されていた受酸剤（水酸化カルシウム）を用いた架橋性アクリルゴム組成物は、貯蔵安定性に劣るのに対して、珪酸カルシウムを受酸剤として用いた本発明の架橋性アクリルゴム組成物（実施例５及び６）は、貯蔵安定性に優れ、ゴム架橋物の耐熱性は同等以上である。
また、老化防止剤２（上記（２）に示す化合物）を用いた架橋性アクリルゴム組成物（実施例５）のゴム架橋物は、老化防止剤１（４，４’−ビス（α，α―ジメチルベンジル）ジフェニルアミン）を用いたもの（実施例６）に比較して、耐熱性により優れている。